(57)【要約】  本発明は、基材のための耐油性および耐水性の被膜を提供するために基材に自己乳化性弗素化アルコキシシランを水性送出するために用いられる組成物、基材を撥油・撥水性にするために基材を処理する方法および前記組成物から製造された被膜を有する物品に関する。【特許請求の範囲】
【請求項１】
（ａ）式Ｉ：
Ｒf1−［−Ｑ−［ＳｉＹ3-xＲ1x］z］y（Ｉ）
（式中、Ｒf1は一官能性弗素化基または二官能性弗素化基を表し、
Ｑは独立して有機二官能性連結基または有機三官能性連結基を表し、
Ｒ1は独立してＣ1〜Ｃ4アルキル基を表し、
Ｙは独立してＣ1〜Ｃ4アルコキシ基または構造−Ｏ−Ａ−Ｒ3の親水性アルコキシ基を表し、但し、少なくとも１個の親水性アルコキシ基が弗素化アルコキシシラン中に存在することを条件とし、ここで、各Ａは独立して、ａ）式（ＣＨＲ2−ＣＨ2Ｏ）q（ｑは１〜４０の値を有する数値であり、Ｒ2は独立して水素またはメチルであり、Ｒ2の少なくとも７０％は水素である）を有するか、または（ｂ）１個のＯＨおよび１個のヒドロキシル水素の除去によりポリオールまたはそのアルキルエーテル誘導体あるいはポリエーテル誘導体から誘導された二官能性親水性基を含み、ここで、Ｒ3は独立して水素または炭素原子数１〜４の低級アルキル基であり、
ｘは０または１であり、
ｙは１または２であり、
ｚは１または２である）
の少なくとも１種の自己乳化性弗素化アルコキシシランおよび
（ｂ）少なくとも１種の有機共溶媒と少なくとも１種の弗素化界面活性剤の一方または両方
を含む均質混合物を含む希釈性非水性コンセントレート。
【請求項２】
Ｒf1は、（ＣnＦ2n+1）−、（ＣnＦ2n+1Ｏ）−または（Ｘ’ＣnＦ2nＯ）−（式中、Ｘ’はＨ、ＣｌまたはＢｒであり、ｎは１〜６である）からなる群から選択された末端基ならびに−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−（式中、Ｚは弗素原子、パーフルオロアルキル基、酸素置換パーフルオロアルキル基、パーフルオロアルコキシ基または酸素置換パーフルオロアルコキシ基であり、ｎは１〜６である）およびそれらの組み合わせからなる群から選択された過弗素化反復単位を含む一官能性パーフルオロポリエーテルを表す、請求項１に記載の希釈性非水性コンセントレート。
【請求項３】
Ｒf1は、−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−（式中、Ｚは弗素原子、パーフルオロアルキル基、酸素置換パーフルオロアルキル基、パーフルオロアルコキシ基または酸素置換パーフルオロアルコキシ基であり、ｎは１〜６である）およびそれらの組み合わせからなる群から選択された過弗素化反復単位を含む二官能性パーフルオロポリエーテルを表す、請求項１に記載の希釈性非水性コンセントレート。
【請求項４】
Ｒf1は、Ｃ3Ｆ7Ｏ（ＣＦ（ＣＦ3）ＣＦ2Ｏ）p（ＣＦ（ＣＦ3）−およびＣＦ3Ｏ（Ｃ2Ｆ4Ｏ）pＣＦ2−（式中、ｐに関する平均値は４〜５０である）からなる群から選択された一官能性パーフルオロポリエーテルを表す、請求項１に記載の希釈性非水性コンセントレート。
【請求項５】
Ｒf1は、−ＣＦ2Ｏ（ＣＦ2Ｏ）m（Ｃ2Ｆ4Ｏ）pＣＦ2−および−ＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）−（式中、ｎは２〜４である）、−ＣＦ2Ｏ（Ｃ2Ｆ4Ｏ）pＣＦ2−および−（ＣＦ2）3Ｏ（Ｃ4Ｆ8Ｏ）p（ＣＦ2）3−（式中、ｍおよびｐに関する平均値は０〜５０であり、ただし、ｍとｐが同時に０でないことを条件とする）からなる群から選択された二官能性パーフルオロポリエーテルを表す、請求項１に記載の希釈性非水性コンセントレート。
【請求項６】
Ｒf1は、それぞれの式ＣnＦ2n+1−および−ＣnＦ2n−（式中、ｎは３〜２０である）の一官能性または二官能性のパーフルオロアルキル基またはパーフルオロアルキレン基である、請求項１に記載の希釈性非水性コンセントレート。
【請求項７】
Ｒf1は、−ＣＦ（ＣＦ3）（ＯＣＦ2ＣＦ（ＣＦ3））m（ＣnＦ2n）Ｏ（ＣＦ（ＣＦ3）（ＣＦ2Ｏ）pＣＦ（ＣＦ3）−（式中、ｍおよびｐに関する平均値は１〜２０であり、ｍ＋ｐ≦２０、ｎは２〜４である）である、請求項１に記載の希釈性非水性コンセントレート。
【請求項８】
Ｒf1は、−ＣＦ2Ｏ（ＣＦ2Ｏ）m（ＣＦ2ＣＦ2Ｏ）pＣＦ2−（式中、ｍ＋ｐの平均値は１６〜２４である）である、請求項１に記載の希釈性非水性コンセントレート。
【請求項９】
Ｒf1は、Ｃ3Ｆ7Ｏ（ＣＦ（ＣＦ3）ＣＦ2Ｏ）pＣＦ（ＣＦ3）−（式中、ｐの平均値は４〜１５である）である、請求項１に記載の希釈性非水性コンセントレート。
【請求項１０】
Ｒf1は、ＣＦ3Ｏ（ＣＦ2ＣＦ2Ｏ）pＣＦ2−（式中、ｐの平均値＝５〜２０）である、請求項１に記載の希釈性非水性コンセントレート。
【請求項１１】
Ｒf1は、ＣＦ3ＣＦ2ＣＦ2Ｏ（ＣＦ2ＣＦ2ＣＦ2Ｏ）n−（式中、ｎavg＝１〜２０）である、請求項１に記載の希釈性非水性コンセントレート。
【請求項１２】
前記少なくとも１種の弗素化アルコキシシランは［ＣＨ3Ｏ（ＣＨ2ＣＨ2Ｏ）3］3Ｓｉ（ＣＨ2）3ＮＨＣＯＣＦ2Ｏ（ＣＦ2Ｏ）m（Ｃ2Ｆ4Ｏ）nＣＦ2ＣＯＮＨ（ＣＨ2）3Ｓｉ［（ＯＣＨ2ＣＨ2）3ＯＣＨ3］3（式中、ｍの平均値は１０〜１２であり、ｎの平均値は１０〜１２である）を含む、請求項１に記載の希釈性非水性コンセントレート。
【請求項１３】
前記少なくとも１種の弗素化アルコキシシランは［ＣＨ3Ｏ（ＣＨ2ＣＨ2Ｏ）q］3Ｓｉ（ＣＨ2）3ＮＨＣＯＣＦ2Ｏ（ＣＦ2Ｏ）m（Ｃ2Ｆ4Ｏ）nＣＦ2ＣＯＮＨ（ＣＨ2）3Ｓｉ［（ＯＣＨ2ＣＨ2）qＯＣＨ3］3（式中、ｍの平均値は１０〜１２であり、ｎの平均値は１０〜１２であり、ｑの平均値は７〜８である）を含む、請求項１に記載の希釈性非水性コンセントレート。
【請求項１４】
前記少なくとも１種の弗素化界面活性剤はＣ4Ｆ9ＳＯ2Ｎ（ＣＨ3）（Ｃ2Ｈ4Ｏ）nＣＨ3（式中、ｎavg＝７）を含む、請求項１に記載の希釈性非水性コンセントレート。
【請求項１５】
前記少なくとも１種の弗素化界面活性剤はＣ3Ｆ7Ｏ（ＣＦ（ＣＦ3）ＣＦ2Ｏ）nＣＦ（ＣＦ3）ＣＯ2-ＮＨ4+（式中、ｎavg＝１３）を含む、請求項１に記載の希釈性非水性コンセントレート。
【請求項１６】
前記少なくとも１種の弗素化界面活性剤はポリマー弗素化界面活性剤である、請求項１に記載の希釈性非水性コンセントレート。
【請求項１７】
前記少なくとも１種の弗素化界面活性剤はランダムコポリマー弗素化界面活性剤である、請求項１に記載の希釈性非水性コンセントレート。
【請求項１８】
前記ランダムコポリマー弗素化界面活性剤は
【化１】
2007509194.tif 000007
（式中、ａ：ｂ：ｃのモル比は３０：１：３２である）
を含み、前記ランダムコポリマー弗素化界面活性剤は１，０００〜４，０００グラム／モルの分子量を有する、請求項１７に記載の希釈性非水性コンセントレート。
【請求項１９】
前記ランダムコポリマー弗素化界面活性剤は
【化２】
2007509194.tif 000008
（式中、ａ’：ｂ’：ｃ’のモル比は３：３：１である）
を含み、前記ランダムコポリマー弗素化界面活性剤は５，０００〜４０，０００グラム／モルの分子量を有する、請求項１７に記載の希釈性非水性コンセントレート。
【請求項２０】
少なくとも１種の添加剤を更に含む、請求項１に記載の希釈性非水性コンセントレート。
【請求項２１】
ａ．水または水と少なくとも１種の有機共溶媒を含む水性溶媒混合物を含む希釈媒体ならびに
ｂ．
ｉ．式Ｉ：
Ｒf1−［−Ｑ−［ＳｉＹ3-xＲ1x］z］y（Ｉ）
（式中、Ｒf1は、−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−（式中、Ｚは弗素原子、パーフルオロアルキル基、酸素置換パーフルオロアルキル基、パーフルオロアルコキシ基および酸素置換パーフルオロアルコキシ基であり、ｎは１〜６である）およびそれらの組み合わせからなる群から選択された過弗素化反復単位を含む一官能性または二官能性のパーフルオロポリエーテルを表し、
Ｑは独立して有機二官能性連結基または有機三官能性連結基を表し、
Ｒ1は独立してＣ1〜Ｃ4アルキル基を表し、
Ｙは独立してＣ1〜Ｃ4アルコキシ基または構造−Ｏ−Ａ−Ｒ3の親水性アルコキシ基を表し、但し、少なくとも１個の親水性アルコキシ基が弗素化アルコキシシラン中に存在することを条件とし、ここで、各Ａは独立して、ａ）式（ＣＨＲ2−ＣＨ2Ｏ）q（ｑは１〜４０の値を有する数値であり、Ｒ2は独立して水素またはメチルであり、Ｒ2の少なくとも７０％は水素である）を有するか、または（ｂ）１個のＯＨおよび１個のヒドロキシル水素の除去によりポリオールまたはそのアルキルエーテル誘導体あるいはポリエーテル誘導体から誘導された二官能性親水性基を含み、ここで、Ｒ3は独立して水素または炭素原子数１〜４の低級アルキル基であり、
ｘは０または１であり、
ｙは１または２であり、
ｚは１または２である）
の少なくとも１種の自己乳化性弗素化アルコキシシランおよび
ｉｉ．少なくとも１種の有機共溶媒と少なくとも１種の弗素化界面活性剤の一方または両方
を含む均質混合物を含む希釈性非水性コンセントレート
を含む水性希釈液。
【請求項２２】
前記希釈性非水性コンセントレートは少なくとも１種の添加剤を更に含む、請求項２１に記載の水性希釈液。
【請求項２３】
基材を処理する方法であって、請求項２１に記載の水性希釈液を前記基材に被着させる工程および前記水性希釈液を硬化させる工程を含む方法。
【請求項２４】
ａ．基材および
ｂ．請求項２１に記載の水性希釈液を前記基材上に被着させ、前記水性希釈液を硬化させることにより得られる前記基材上の被膜
を含む物品。
【請求項２５】
前記基材はガラスを含む、請求項２４に記載の物品。
【請求項２６】
前記基材はセラミックを含む、請求項２４に記載の物品。
【請求項２７】
前記基材は反射防止フィルムを含む、請求項２４に記載の物品。
【発明の詳細な説明】
【技術分野】
【０００１】
本発明は基材への自己乳化性弗素化アルコキシシランの水性送出に関する。より詳しくは、本発明は、基材上に被覆し硬化させることができる水性希釈液を水または水性溶媒混合物と合わせて形成する少なくとも１種の自己乳化性弗素化アルコキシシランおよび少なくとも１種の有機共溶媒と少なくとも１種の弗素化界面活性剤の一方または両方を含む希釈性非水性コンセントレートである。
【背景技術】
【０００２】
良好な撥油性および撥水性の被膜は、溶融状態を取っているかまたは揮発性有機溶媒に溶解させた弗素化シランを基材に被着させることにより特定の基材に提供することが可能である。被着させた弗素化シランは、触媒と合わせて加熱することにより硬化させて、弗素化シランを基材に化学的に付着させる（例えば米国特許第３，０１２，００６号明細書（ホルブルック（Ｈｏｌｂｒｏｏｋ）ら）参照）。しかし、揮発性有機溶媒の使用は一般に環境に有害であり、溶媒の可燃性のゆえに危険でありうる。従って、弗素化シランを基材に被着させるための代替手段が開発された。それは水性送出を用いようとしている（例えば、米国特許第５，２７４，１５９号明細書（ペレリート（Ｐｅｌｌｅｒｉｔｅ）ら）、米国特許第５，７０２，５０９号明細書（ペレリート（Ｐｅｌｌｅｒｉｔｅ）ら）および米国特許第５，５５０，１８４号明細書（ハリング（Ｈａｌｌｉｎｇ））参照）。
【０００３】
基材への弗素化アルコキシシランの水性送出のための既知の組成物に関する１つの問題は、組成物が長い保存寿命をもたない場合があることである。もう１つの問題は、組成物を基材上に被覆する前に組成物が高い剪断混合を必要とする場合があることである。既知の組成物は高い固形物含有率を有し、それは厚い被膜をもたらす。
【０００４】
特に、米国特許第５，２７４，１５９号明細書（ペレリート（Ｐｅｌｌｅｒｉｔｅ）ら）には、水に自己乳化性である弗素化アルコキシシランの調製が記載されている。弗素化アルコキシシランが良好な水性分散液を提供する自己乳化性であることが可能であるけれども、この分散液は水にさらされると比較的長い保存寿命をもたず、分散液は分散液の比較的高い粘度のゆえに希釈するのが困難でありうる。
【発明の開示】
【発明が解決しようとする課題】
【０００５】
自己乳化性弗素化アルコキシシランを含む弗素化シランの基材への水性送出を用いることが当業界で知られているけれども、自己乳化性弗素化アルコキシシランの水性送出のための組成物であって、１）比較的長い期間にわたって貯蔵でき、２）高剪断混合も機械的エネルギーの他の投入も必要としない、３）比較的低い固形物含有率を有し、よって組成物をガラスまたは他の基材上に薄く被覆するのをより容易にし、４）同時に、一旦基材に被着させ硬化させると、耐久性被膜を提供することが可能である組成物を提供することが必要とされ続けている。
【課題を解決するための手段】
【０００６】
本発明は、自己乳化性弗素化アルコキシシランの水性送出のための組成物を提供する。組成物の１つのタイプは希釈性非水性コンセントレートであり、もう１つのタイプは希釈性非水性コンセントレートおよび水または水性溶媒混合物を含む希釈媒体を含む水性希釈溶液である。
【０００７】
希釈性非水性コンセントレートは、
（ａ）式Ｉ：
Ｒf1−［−Ｑ−［ＳｉＹ3-xＲ1x］z］y（Ｉ）
（式中、Ｒf1は一官能性弗素化基または二官能性弗素化基を表し、
Ｑは独立して有機二官能性連結基または有機三官能性連結基を表し、
Ｒ1は独立してＣ1〜Ｃ4アルキル基を表し、
Ｙは独立してＣ1〜Ｃ4アルコキシ基または構造−Ｏ−Ａ−Ｒ3の親水性アルコキシ基を表し、但し、少なくとも１個の親水性アルコキシ基が弗素化アルコキシシラン中に存在することを条件とし、ここで、各Ａは独立して、ａ）式（ＣＨＲ2−ＣＨ2Ｏ）q（ｑは１〜４０の値を有する数値であり、Ｒ2は独立して水素またはメチルであり、Ｒ2の少なくとも７０％は水素である）を有するか、または（ｂ）１個のＯＨおよび１個のヒドロキシル水素の除去によりポリオールまたはそのアルキルエーテル誘導体あるいはポリエーテル誘導体から誘導された二官能性親水性基を含み、ここで、Ｒ3は独立して水素または炭素原子数１〜４の低級アルキル基であり、
ｘは０または１であり、
ｙは１または２であり、
ｚは１または２である）
の少なくとも１種の自己乳化性弗素化アルコキシシランおよび
（ｂ）少なくとも１種の有機共溶媒と少なくとも１種の弗素化界面活性剤の一方または両方
を含む非水性均質混合物を含む。
【０００８】
希釈性非水性コンセントレートは、任意に、少なくとも１種の添加剤を更に含んでもよい。
【０００９】
希釈性非水性コンセントレートは、基材上に被覆する前に水または水性溶媒混合物で希釈されなければならない。有利なことに、希釈性非水性コンセントレートは適切な貯蔵条件下で約１日を上回る、好ましくは約１４日を上回る、最も好ましくは約６ヶ月を上回る比較的長い保存寿命を有する。希釈性非水性コンセントレートは、希釈された形態を取るよりも経済的に出荷し、貯蔵することが可能である。希釈性非水性コンセントレートは、それを被覆しようとする場所で希釈してもよい。それは希釈度の選択および従って被着される被膜の厚さにおいてより大きな融通性を有利に見込む。希釈性非水性コンセントレートは、希釈性非水性コンセントレートと水または水性溶媒混合物のいずれかの混合物を単純に手で振とうすることにより（水性希釈溶液を形成させるために）水または水性溶媒混合物に分散される。高剪断混合または超音波処理などの追加の機械的処理を必要としない。
【００１０】
水性希釈溶液は、
ａ．水または水と少なくとも１種の有機共溶媒を含む水性溶媒混合物を含む希釈媒体ならびに
ｂ．
ｉ．式Ｉ：
Ｒf1−［−Ｑ−［ＳｉＹ3-xＲ1x］z］y（Ｉ）
（式中、Ｒf1は、−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−（式中、Ｚは弗素原子、パーフルオロアルキル基、酸素置換パーフルオロアルキル基、パーフルオロアルコキシ基および酸素置換パーフルオロアルコキシ基であり、ｎは１〜６である）およびそれらの組み合わせからなる群から選択された過弗素化反復単位を含む一官能性または二官能性のパーフルオロポリエーテルを表し、
Ｑは独立して有機二官能性連結基または有機三官能性連結基を表し、
Ｒ1は独立してＣ1〜Ｃ4アルキル基を表し、
Ｙは独立してＣ1〜Ｃ4アルコキシ基または構造−Ｏ−Ａ−Ｒ3の親水性アルコキシ基を表し、但し、少なくとも１個の親水性アルコキシ基が前記弗素化アルコキシシラン中に存在することを条件とし、ここで、各Ａは独立して、ａ）式（ＣＨＲ2−ＣＨ2Ｏ）q（ｑは１〜４０の値を有する数値であり、Ｒ2は独立して水素またはメチルであり、Ｒ2の少なくとも７０％は水素である）を有するか、または（ｂ）１個のＯＨおよび１個のヒドロキシル水素の除去によりポリオールまたはそのアルキルエーテル誘導体あるいはポリエーテル誘導体から誘導された二官能性親水性基を含み、ここで、Ｒ3は独立して水素または炭素原子数１〜４の低級アルキル基であり、
ｘは０または１であり、
ｙは１または２であり、
ｚは１または２である）
の少なくとも１種の自己乳化性弗素化アルコキシシランおよび
ｉｉ．少なくとも１種の有機共溶媒と少なくとも１種の弗素化界面活性剤の一方または両方
を含む均質混合物を含む希釈性非水性コンセントレート
を含む。
【００１１】
水性希釈溶液は耐久性被膜を提供するために基材上に被覆してもよい。有利なことに、本発明の水性希釈液は比較的低い固形物含有率を有し、それは、厚さに敏感である例えば光学的特性を有してもよいガラス基材または他の珪質基材上に薄く被覆するのをより容易にする。本発明の水性希釈液は、可燃性および／または環境に有害である場合がある有機溶媒のプロセスにおける使用の排除または実質的な減少を見込んでいる。水性希釈溶液は適切な貯蔵条件下で少なくとも数時間である保存寿命も有する。
【００１２】
水性希釈溶液は、少なくとも数分、好ましくは少なくとも数時間、最も好ましくは１日である保存寿命を有する。水性希釈液の保存寿命は、１）希釈液が安定なままである（すなわち固形物の沈殿がない）期間、および／または２）水性希釈液から得られた被膜が調製されたばかりの水性希釈液の所望の被膜性能と同等の性能レベルを提供する期間として定義することが可能である。
【００１３】
本発明の他の実施形態は、基材を処理する方法および水性希釈液を被覆し硬化させることにより形成される被膜と基材を含む物品を含む。
【発明を実施するための最良の形態】
【００１４】
希釈性非水性コンセントレート
本発明の希釈性非水性コンセントレートは、（より詳しく以下で記載するような）少なくとも１個の親水性アルコキシ基を有する自己乳化性弗素化アルコキシシランおよび少なくとも１種の有機共溶媒と少なくとも１種の弗素化界面活性剤の一方または両方を含む均質混合物である。
【００１５】
「均質混合物」は、希釈性非水性コンセントレートに関連する時、安定である、すなわち、実質的な沈殿または実質的な相分離が少なくとも希釈性非水性コンセントレートから水性希釈液を調製するのに必要な時間にわたり起きないが、しかし好ましくは、商業的に実用的である目的のために希釈性コンセントレートが適切な貯蔵条件（密閉容器、水なし、室温）下で少なくとも約１時間にわたり、好ましくは約６ヶ月以上に至るまで安定である希釈性非水性コンセントレートとして定義される。希釈性非水性コンセントレートは透明かまたは多少曇っていてもよい。
【００１６】
「非水性」という用語は、希釈性非水性コンセントレートの成分として水が添加されていないことを意味する。しかし、組成物の他の成分中の偶発的な水が存在してもよいが、水の全量は希釈性非水性コンセントレートの保存寿命にも安定性にも悪影響を及ぼさない（すなわち、希釈性非水性コンセントレートの好ましくは約０．１重量％未満）。
【００１７】
自己乳化性弗素化アルコキシシラン
「自己乳化性」という用語は、乳化剤を添加せずに水または水と少なくとも１種の有機共溶媒を含む水性有機混合物で弗素化アルコキシシランを乳化し安定化できることを意味する。「安定化する」という用語は、自己乳化性弗素化アルコキシシランと水の混合物を振とうすることにより、実質的に固形物を含まず、およそ数分にわたりそのようなままである透明から若干曇った混合物が生じることを意味する。しかし、一定量の弗素化界面活性剤の存在下で、弗素化アルコキシシランと水の混合物を約数時間にわたって「安定化する」ことが可能である。
【００１８】
希釈性非水性コンセントレートの自己乳化性弗素化アルコキシシランは以下の式Ｉ：
Ｒf1−［−Ｑ−［ＳｉＹ3-xＲ1x］z］y（Ｉ）
を有する。
式中、Ｒf1は任意に１個以上のエーテル酸素原子を含む一官能性弗素化基または二官能性弗素化基を表し、Ｑは独立して有機二官能性連結基または有機三官能性連結基を表し、Ｒ1は独立してＣ1〜Ｃ4アルキル基を表し、Ｙは独立してＣ1〜Ｃ4アルコキシ基または構造−Ｏ−Ａ−Ｒ3の親水性アルコキシ基を表し、但し、少なくとも１個の親水性アルコキシ基が前記弗素化アルコキシシラン中に存在することを条件とする。ｘは０または１であり、ｙは１または２であり、ｚは１または２である。各Ａは独立して、ａ）式（ＣＨＲ2−ＣＨ2Ｏ）q（ｑは１〜４０、好ましくは２〜１０の値を有する数値であり、Ｒ2は独立して水素またはメチルであり、Ｒ2の少なくとも７０％は水素である）を有するか、または（ｂ）１個のＯＨおよび１個のヒドロキシル水素の除去によりポリオールまたはそのアルキルエーテル誘導体あるいはポリエーテル誘導体から誘導された、好ましくはソルビトールまたはグリセロールから誘導された二官能性親水性基を含む。Ｒ3は独立して水素または炭素原子数１〜４の低級アルキル基である。
【００１９】
式ＩのＹは長さおよび数によって異なってもよいが、弗素化アルコキシシランが自己乳化性であり、水中で安定化されることを可能にするのに十分に多くおよび／または長くなければならない。必要なＹ基の数および必要なＹ基の長さは日常の実験を用いて決定することが可能である。
【００２０】
弗素化アルコキシシランを表す上の式Ｉの一官能性弗素化基または二官能性弗素化基Ｒf1は、飽和または不飽和であってもよい直鎖、分枝および／または環式の構造を含むことが可能である。それは好ましくは過弗素化基（すなわち、すべてのＣ−Ｈ結合がＣ−Ｆ結合によって置換されている）である。しかし、水素または塩素は弗素の代わりに置換基として存在してもよい。但し、いずれかの１個以下の原子が２個の炭素原子ごとに存在することを条件とする。好ましくは、水素および／または塩素が存在する場合、Ｒf1基は少なくとも１個のパーフルオロメチル基を末端とすることを条件とする。
【００２１】
一実施形態において、Ｒf1は、−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−およびそれらの組み合わせからなる群から選択された過弗素化反復単位を含む一官能性および／または二官能性パーフルオロポリエーテルを含む。これらの反復単位において、Ｚは弗素原子、パーフルオロアルキル基、酸素置換パーフルオロアルキル基、パーフルオロアルコキシ基または酸素置換パーフルオロアルコキシ基であり、それらのすべては直鎖、分枝または環式であることが可能であり、好ましくは、約１〜約９個の炭素原子および０〜約４個の酸素原子を有する。これらの反復単位から作られた高分子部分を含むパーフルオロポリエーテルの例は、米国特許第６，２７７，４８５号明細書（インビー（Ｉｎｖｉｅ）ら）において開示されている。一官能性パーフルオロポリエーテル基に関して、末端基は、（ＣnＦ2n+1）−、（ＣnＦ2n+1Ｏ）−または（Ｘ’ＣnＦ2nＯ）−であることが可能であり、式中、Ｘ’は例えばＨ、ＣｌまたはＢｒである。好ましくは、これらの末端基は過弗素化されている。これらの反復単位または末端基において、ｎは１〜６、好ましくは１〜３である。
【００２２】
二官能性パーフルオロポリエーテル基のために好ましい近似平均構造は、−ＣＦ2Ｏ（ＣＦ2Ｏ）m（Ｃ2Ｆ4Ｏ）pＣＦ2−、−ＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）−（式中、ｎは２〜４の範囲である）、−ＣＦ2Ｏ（Ｃ2Ｆ4Ｏ）pＣＦ2−および−（ＣＦ2）3Ｏ（Ｃ4Ｆ8Ｏ）p（ＣＦ2）3−（式中、ｍとｐが同時に０でないことを条件としてｍおよびｐに関する平均値は０〜５０である）を含む。これらの内、特に好ましい近似平均構造は、−ＣＦ2Ｏ（ＣＦ2Ｏ）m（Ｃ2Ｆ4Ｏ）pＣＦ2−、−ＣＦ2Ｏ（Ｃ2Ｆ4Ｏ）pＣＦ2−および−ＣＦ（ＣＦ3）（ＯＣＦ2ＣＦ（ＣＦ3））mＯ（ＣnＦ2n）Ｏ（ＣＦ（ＣＦ3）ＣＦ2Ｏ）pＣＦ（ＣＦ3）−であり、式中、ｎは２〜４の範囲であり、ｍ＋ｐの平均値は約４〜約２０である。
【００２３】
一官能性パーフルオロポリエーテル基のために特に好ましい近似平均構造は、Ｃ3Ｆ7Ｏ（ＣＦ（ＣＦ3）ＣＦ2Ｏ）pＣＦ（ＣＦ3）−およびＣＦ3Ｏ（Ｃ2Ｆ4Ｏ）pＣＦ2−を含み、式中、ｐに関する平均値は４〜５０である。合成された時、これらの化合物は、典型的にはオリゴマーおよび／またはポリマーの分布を含み、よってｐおよびｍは整数ではない場合がある。近似平均構造は、この分布にわたる近似平均である。
【００２４】
これらの分布は、合成において用いられる方法の結果として、官能基をもたないパーフルオロ鎖（不活性流体）または２個を上回る末端基（分枝構造）も含んでよい。典型的には、約１０重量％未満の非官能化化合物（例えばシラン基のない化合物）を含む分布を用いることが可能である。更に、式Ｉの個々に記載された化合物のいずれの分布も用いることが可能である。
【００２５】
全体を通して、分布（ｍ、ｎおよびｐ）に関連する時、例えば「ｐの平均値」という言葉は、「ｐに関する平均値」、「数平均ｐ」ならびに符号「ｐavg」および「ｐav.」という言葉と互換可能に用いてもよい。
【００２６】
もう１つの実施形態において、Ｒf1は、それぞれの式ＣnＦ2n+1−および−ＣnＦ2n−の一官能性パーフルオロアルキル基および二官能性パーフルオロアルキル基ならびにパーフルオロアルキレン基を含み、式中、ｎは３〜２０、好ましくは４〜１０である。こうした基は直鎖または分枝あるいはそれらの混合基であってもよい。
【００２７】
適する連結基Ｑは、ヘテロ原子（例えば、硫黄、酸素および窒素など）および／または官能基（例えば、アミド、エステル、スルホンアミドおよびカーボネートなど）を任意に含む二官能性および三官能性の有機連結基を含む。
【００２８】
Ｑ基の例には、二官能性基、−Ｃ（Ｏ）ＮＨ（ＣkＨ2k）−、−ＳＯ2ＮＲ（ＣkＨ2k）−、−ＣＨ2Ｏ（ＣkＨ2k）−、−ＣkＨ2k−、Ｃ（Ｏ）Ｓ（ＣkＨ2k）−、ＣＨ2ＯＣ（Ｏ）Ｎ（Ｒ）（ＣkＨ2k）−（式中、Ｒは水素またはＣ1〜Ｃ4アルキル基であり、ｋは２〜２５である）および三官能性基
【化１】
2007509194.tif 000002
が挙げられるが、それらに限定されない。
【００２９】
好ましい連結基（Ｑ）は、Ｒf1がパーフルオロポリエーテルである時、−Ｃ（Ｏ）ＮＨ（ＣＨ2）3−、ＣＨ2Ｏ（ＣＨ2）3−および−ＣＨ2ＯＣ（Ｏ）Ｎ（Ｒ）（ＣＨ2）3−である。他の好ましい連結基（Ｑ）は、Ｒf1がパーフルオロアルキルまたはパーフルオロアルキレンである時、−ＳＯ2ＮＲ（ＣkＨ2k）−、−ＣkＨ2k−（式中、ｋは２より大きいか、または２に等しい）および−ＣＨ2Ｏ（ＣＨ2）3−である。
【００３０】
Ｙは独立してＣ1〜Ｃ4アルコキシ基または親水性アルコキシ基を表す。但し、少なくとも１個の親水性アルコキシ基が存在することを条件とする。親水性アルコキシ基は一般式：
（Ｏ−Ａ−Ｒ3）（ＩＩ）
を有してもよい。
式中、Ａは独立して、ａ）式：
（ＣＨＲ2−ＣＨ2Ｏ）q（ＩＩＩ）
（ｑは１〜４０、好ましくは２〜１０の値を有する数値であり、Ｒ2は独立して水素またはメチルであり、Ｒ2の少なくとも７０％は水素である）
を有するか、または（ｂ）１個のＯＨおよび１個のヒドロキシル水素の除去によりポリオールまたはそのアルキルエーテル誘導体あるいはポリエーテル誘導体から誘導された、好ましくはソルビトールまたはグリセロールから誘導された二官能性親水性基である。Ｒ3は独立して水素または炭素原子数１〜４の低級アルキル基である。好ましい親水性アルコキシ基はポリオキシエチレンアルコールから誘導された基である。
【００３１】
本発明において好ましいポリオキシエチレンアルコールは約１５００グラム／モル（ｇ／モル）の分子量を有する。多くは市販されており、「カルボワックス（ＣＡＲＢＯＷＡＸ）」（登録商標）および「セロソルブ（ＣＥＬＬＯＳＯＬＶＥ）」（登録商標）（ウィスコンシン州ミルウォーキーのアルドリッチ・ケミカル（Ａｌｄｒｉｃｈ  Ｃｈｅｍｉｃａｌ  ＣＯ．（Ｍｉｌｗａｕｋｅｅ，Ｗｉｓ．））から入手できる）という商標で販売されている。好ましいポリオキシアルキレンアルコールには、エチレングリコールと、ジエチレングリコールモノメチルエーテル、トリエチレングリコールモノメチルエーテルおよびヘプタエチレングリコールモノメチルエーテルなどのエチレングリコールのモノメチルエーテルまたはモノエチルエーテルが挙げられる。
【００３２】
Ｒ1は独立してＣ1〜Ｃ4アルキル基を表す。好ましいアルキル基の代表的な例には、メチル基およびエチル基が挙げられる。
【００３３】
式Ｉの自己乳化性弗素化アルコキシシランは、一般には少なくとも約３００グラム／モル（ｇ／モル）、好ましくは少なくとも約５００ｇ／モル、より好ましくは約１０００ｇ／モルと３０００ｇ／モルの間の分子量を有する。
【００３４】
式Ｉに関して、自己乳化性弗素化アルコキシシランの好ましい群には、
Ｒf1が、
（ａ）−ＣＦ（ＣＦ3）（ＯＣＦ2ＣＦ（ＣＦ3））m（ＣnＦ2n）Ｏ（ＣＦ（ＣＦ3）（ＣＦ2Ｏ）pＣＦ（ＣＦ3）−（式中、ｍおよびｐの平均値は１〜２０であり、ｍ＋ｐ≦２０、より好ましくはｍ＋ｐ＝約４〜約１２、ｎは２〜４の範囲である）または
（ｂ）−ＣＦ2Ｏ（ＣＦ2Ｏ）m（ＣＦ2ＣＦ2Ｏ）pＣＦ2−（式中、ｍ＋ｐの平均値＝１６〜２４）
（ｃ）Ｃ3Ｆ7Ｏ（ＣＦ（ＣＦ3）ＣＦ2Ｏ）pＣＦ（ＣＦ3）−（式中、ｐの平均値＝４〜１５）
（ｄ）ＣＦ3Ｏ（ＣＦ2ＣＦ2Ｏ）pＣＦ2−（式中、ｐの平均値＝５〜２０）または
（ｅ）ＣＦ3ＣＦ2ＣＦ2Ｏ（ＣＦ2ＣＦ2ＣＦ2Ｏ）n−（式中、ｎavg＝１〜２０）
である群が挙げられる。
【００３５】
Ｑは独立して、ヘテロ原子または官能基を任意に含む有機二官能性連結基または有機三官能性連結基である。
Ｒ1は独立してＣ1〜Ｃ4アルキル基である。
Ｙは独立してＣ1〜Ｃ4アルコキシ基またはポリエチレングリコールモノアルキルエーテルから誘導された親水性アルコキシ基である。但し、少なくとも１個の親水性アルコキシ基が存在することを条件とする。
ｘは０または１である。
ｙは１または２である。
ｚは１または２である。
【００３６】
Ｒf1がパーフルオロアルキル基またはパーフルオロアルキレン基である場合、Ｒf1は、飽和または不飽和であってもよい直鎖、分枝または環式の構造を含むことが可能である。Ｒf1は、パーフルオロアルキル基について式−Ｃk’Ｆ2k’+1、またはパーフルオロアルキレン基について−Ｃk’Ｆ2k’−によって表すことが可能である。式中、ｋ’は約３〜約２０、より好ましくは約６〜約１２であり、最も好ましくは約７〜約１０である。式Ｉに関して、二官能性または三官能性のＱ基は、飽和または不飽和であってもよい直鎖、分枝または環式の構造を含むことが可能である。
【００３７】
典型的には、適する自己乳化性弗素化アルコキシシランは異性体の混合物（例えば、直鎖および分枝のパーフルオロアルキル基を含む化合物の混合物）を含む。ｋ’の異なる直鎖を示す自己乳化性弗素化アルコキシシランの混合物も用いることが可能である。
【００３８】
好ましい弗素化パーフルオロアルコキシシランの例には、
Ｃ7Ｆ15ＣＨ2ＯＣＨ2ＣＨ2ＣＨ2Ｓｉ（ＯＣＨ2ＣＨ2ＯＣＨ2ＣＨ2ＯＣＨ2ＣＨ2ＯＣＨ3）3
Ｃ3Ｆ7ＣＨ2ＯＣＨ2ＣＨ2ＣＨ2Ｓｉ（ＯＣＨ2ＣＨ2ＯＣＨ2ＣＨ2ＯＣＨ3）3
Ｃ4Ｆ9ＳＯ2Ｎ（ＣＨ3）ＣＨ2ＣＨ2ＣＨ2Ｓｉ（ＯＣＨ2ＣＨ2ＯＣＨ2ＣＨ2ＯＣＨ3）3
Ｃ7Ｆ15ＣＨ2ＯＣＨ2ＣＨ2ＣＨ2Ｓｉ（ＣＨ3）（ＯＣＨ2ＣＨ2ＯＣＨ2ＣＨ2ＯＣＨ2ＣＨ2ＯＣＨ3）2
Ｃ6Ｆ13ＣＨ2ＣＨ2Ｓｉ（ＯＣＨ2ＣＨ2ＯＣＨ2ＣＨ2ＯＣＨ3）3
Ｃ8Ｆ17ＣＨ2ＣＨ2Ｓｉ（ＯＣＨ2ＣＨ2ＯＣＨ2ＣＨ2ＯＣＨ2ＣＨ2ＯＣＨ3）3
Ｃ8Ｆ17ＳＯ2Ｎ（Ｃ2Ｈ5）ＣＨ2ＣＨ2ＣＨ2Ｓｉ（ＯＣＨ2ＣＨ2ＯＣＨ2ＣＨ2ＯＣＨ2ＣＨ2ＯＣＨ3）3
が挙げられるが、それらに限定されない。
こうした自己乳化性弗素化アルコキシシランの混合物も必要ならば用いることが可能である。
【００３９】
式Ｉの自己乳化性アルコキシシランは標準技術を用いて合成することが可能である。例えば、市販されているパーフルオロポリエーテルエステルまたは容易に合成されたパーフルオロポリエーテルエステルは、米国特許第３，８１０，８７４号明細書（ミッシュ（Ｍｉｔｓｃｈ）ら）および米国特許第３，６４６，０８５号明細書（バートレット（Ｂａｒｔｌｅｔｔ））で教示されて方法により３−アミノプロピルトリアルコキシシランなどの官能化アルコキシシランと組み合わせることが可能である。親水性アルコキシ基を有する自己乳化性弗素化アルコキシシランは、米国特許第５，２７４，１５９号明細書（ペレリート（Ｐｅｌｌｅｒｉｔｅ）ら）で教示されたようにトリメトキシシランまたはトリエトキシシランなどのトリアルコキシシランとトリエチレングリコールモノメチルエーテルなどのアルコールとの間のアルコール交換によっても調製することも可能である。これらの方法の修正は実施例に記載されている。こうした材料は、希釈性非水性コンセントレート中で用いる前に精製してもよいか、または精製する必要がない場合がある。
【００４０】
自己乳化性弗素化アルコキシシランは、希釈性非水性コンセントレートの一般には約１０重量％〜約８０重量％の間、好ましくは約２０重量％〜約７５重量％の間、最も好ましくは約２５重量％〜約５０重量％の間の量で希釈性非水性コンセントレート中に含まれる。
【００４１】
有機共溶媒
本発明の希釈性非水性コンセントレートは１種以上の有機共溶媒を含んでもよい。有機共溶媒は、界面活性剤（存在する場合）および自己乳化性弗素化アルコキシシランを相溶化させる（それらは有機共溶媒の存在しない状態で相溶性ではない）、および／または希釈性非水性コンセントレートの粘度を下げるために用いてもよい有機液体成分である。
【００４２】
適する有機共溶媒は、メタノール、エタノールおよびイソプロピルアルコールなどの脂肪族アルコール、アセトンまたはメチルエチルケトンなどのケトン、酢酸エチルまたは蟻酸メチルなどのエステル、ジイソプロピルエーテル、１，４−ジオキサンおよびジエチレングリコールジメチルエーテルなどのエーテル、およびＮ−メチルピロリドンおよびＮ，Ｎ−ジメチルホルムアミドなどのアミドに限定されないが、それらを含む有機溶媒または有機溶媒の混合物であってもよい。ヘプタフルオロブタノール、トリフルオロエタノールおよびヘキサフルオロイソプロパノールなどの弗素化有機溶媒を単独で、または非弗素化有機共溶媒と組み合わせて用いてもよい。
【００４３】
好ましい有機共溶媒は脂肪族アルコールである。好ましい脂肪族アルコールの幾つかの例は、エタノール、メタノール、イソプロピルアルコールおよびポリエチレングリコールである。ジエチレングリコールモノメチルエーテルおよびモノエチルエーテルならびにトリエチレングリコールモノメチルエーテルおよびモノエチルエーテルは特に好ましい。
【００４４】
好ましくは、有機共溶媒は水混和性である。好ましくは、有機共溶媒は２００℃未満である沸点も有する。
【００４５】
有機共溶媒が用いられる場合、有機共溶媒は、希釈性非水性コンセントレートの約７５重量％以下、好ましくは約５０重量％以下の量で希釈性非水性コンセントレート中に含めてもよい。
【００４６】
弗素化界面活性剤
本発明において用いるために意図された自己乳化性弗素化アルコキシシランは、親水性アルコキシ基の存在のゆえに水溶性または自己乳化性である。これは、乳化剤を添加せずに自己乳化性弗素化アルコキシシランを水または水性溶媒混合物のいずれかに希釈することが可能であることを意味する。本発明において必須ではない一方で、場合によって、希釈性非水性コンセントレートへの弗素化界面活性剤の添加は、水または水性溶媒混合物のいずれかで希釈することから生じる水性希釈溶液の有効寿命を延ばすことが可能である。例えば、弗素化界面活性剤の存在なしで、自己乳化性弗素化アルコキシシランは、一旦水を含有する希釈媒体で希釈すると、およそ数分にわたり安定である場合がある一方で、弗素化界面活性剤の存在により自己乳化性弗素化アルコキシシランは、およそ数時間にわたり安定である場合がある。
【００４７】
界面活性剤は、「系中に低濃度で存在する時、系の表面または界面上に吸着する特性およびこれらの表面の表面フリーエネルギーまたは界面フリーエネルギーを著しい程度に変える特性を有する物質」として定義される（ローゼン（Ｍｉｌｔｏｎ  Ｊ．Ｒｏｓｅｎ）、「界面活性剤および界面現象（Ｓｕｒｆａｃｔａｎｔｓ  ａｎｄ  Ｉｎｔｅｒｆａｃｉａｌ  Ｐｈｅｎｏｍｅｎａ）」、第二版、ニューヨーク州ニューヨークのジョン・ウィリー・アンド・サンズ（Ｊｏｈｎ  Ｗｉｌｅｙ  ＆  Ｓｏｎｓ（Ｎｅｗ  Ｙｏｒｋ，ＮＹ））、１９８９、頁１）。これらの界面活性剤は、「親液性基と呼ばれる溶媒のために強い引力を有する基と合わせて疎液性基として知られている溶媒のために非常に小さい引力しかもたない構造基からなる特徴的分子構造を有する．．．」（ローゼン（Ｍｉｌｔｏｎ  Ｊ．Ｒｏｓｅｎ）、「界面活性剤および界面現象（Ｓｕｒｆａｃｔａｎｔｓ  ａｎｄ  Ｉｎｔｅｒｆａｃｉａｌ  Ｐｈｅｎｏｍｅｎａ）」、第二版、ニューヨーク州ニューヨークのジョン・ウィリー・アンド・サンズ（Ｊｏｈｎ  Ｗｉｌｅｙ  ＆  Ｓｏｎｓ（Ｎｅｗ  Ｙｏｒｋ，ＮＹ））、１９８９、頁３〜４）。溶媒が水性である時、疎液性基は、典型的には、アルキルまたは弗素化アルキルなどの非極性基である一方で、親液性基は極性基である。
【００４８】
（弗素化界面活性剤という用語中のような）「弗素化」という用語は、アルキル部分の水素原子の少なくとも約７５％、好ましくは少なくとも約８５％、より好ましくは少なくとも約９５％が弗素原子で置換されていることを示す。任意に、残りの水素原子は、塩素原子などの他のハロゲン原子で置換されることが可能である。
【００４９】
本発明において有用な弗素化界面活性剤は、１個以上の疎水性フルオロケミカルセグメントおよび１個以上の可溶化・親水性セグメントを含む両親媒性材料である。こうした材料は、「弗素化界面活性剤および撥液性」（Ｆｌｕｏｒｉｎａｔｅｄ  Ｓｕｒｆａｃｔａｎｔｓ  ａｎｄ  Ｒｅｐｅｌｌｅｎｔｓ）」、第二版、キッサ（Ｅ．Ｋｉｓｓａ）著、界面活性剤科学シリーズ（Ｓｕｒｆａｃｔａｎｔ  Ｓｃｉｅｎｃｅ  Ｓｅｒｉｅｓ）、９７巻、ニューヨーク州のマーセル・デッカー（Ｍａｒｃｅｌ  Ｄｅｋｋｅｒ  Ｉｎｃ．（Ｎｅｗ  Ｙｏｒｋ））、２００１年、頁１〜２１に記載されている。弗素化界面活性剤は少なくとも１０％の重量による弗素含有率を有する。これらの弗素化界面活性剤は低分子量または高分子量であることが可能であり、分子量は、約３００〜約１００，０００グラム／モルの間、好ましくは約４００〜約２０，０００グラム／モルの間である。疎水性フルオロケミカル基は、例えば、約３〜約２０個の間の炭素原子を含むパーフルオロアルキル、あるいは約３００〜約１０，０００グラム／モルの間の分子量を有する１価または２価のパーフルオロポリエーテル基であることが可能である。弗素化界面活性剤上の親水性基は、本発明のコンセントレートの不安定性を引き起こす官能基、例えば強酸性基も強塩基性基も弗素化イオンによる汚染も含まない限り、アニオン（カルボキシレートなど）性、カチオン（第四アンモニウムなど）性、非イオン（オリゴ（オキシエチレン）など）性または両性（アミンオキシドなど）の基であることが可能である。
【００５０】
代表的な弗素化界面活性剤には、
Ｃ7Ｆ15ＣＯ2-ＮＨ4+
Ｃ8Ｆ17ＳＯ2Ｎ（Ｃ2Ｈ5）（Ｃ2Ｈ4Ｏ）7ＣＨ3
Ｃ8Ｆ17（Ｃ2Ｈ4Ｏ）10Ｈ
（Ｃ4Ｆ9ＳＯ2）2Ｎ-ＮＨ4+
Ｃ4Ｆ9ＳＯ2Ｎ（ＣＨ3）（Ｃ2Ｈ4Ｏ）nＣＨ3（式中、ｎavg〜７）
Ｃ3Ｆ7Ｏ（ＣＦ（ＣＦ3）ＣＦ2Ｏ）nＣＦ（ＣＦ3）ＣＯ2-ＮＨ4+（式中、ｎavg〜１３）
が挙げられるが、それらに限定されない。
【００５１】
本発明のこれらの弗素化界面活性剤および他の弗素化界面活性剤の例は、例えば、米国特許第３，７７２，１９５号明細書（フランセン（Ｆｒａｎｃｅｎ））、第４，０９０，９６７号明細書（フォーク（Ｆａｌｋ））、第４，０９９，５７４号明細書（クーパー（Ｃｏｏｐｅｒ）ら）、第４，２４２，５１６号明細書（ミューラー（Ｍｕｅｌｌｅｒ））、第４，３５９，０９６号明細書（バーガー（Ｂｅｒｇｅｒ））、第４，３８３，９２９号明細書（ベルトッチオ（Ｂｅｒｔｏｃｃｈｉｏ）ら）、第４，４７２，２８６号明細書（フォーク（Ｆａｌｋ））、第４，５３６，２９８号明細書（カメイ（Ｋａｍｅｉ）ら）、第４，７９５，７６４号明細書（アルム（Ａｌｍ）ら）、第４，９８３，７６９号明細書（ベルトッチオ（Ｂｅｒｔｏｃｃｈｉｏ）ら）および第５，０８５，７８６号明細書（アルム（Ａｌｍ）ら）に記載されている。これらの弗素化界面活性剤の多くは、「フルオラド（ＦＬＵＯＲＡＤ）」（登録商標）という商品名でミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）から市販されているか、または「ゾニル（ＺＯＮＹＬ）（登録商標）という商品名でＥ．Ｉ．デュポン・ドゥ・ヌムール・アンド・カンパニー（Ｅ．Ｉ．ＤｕＰｏｎｔ  ｄｅ  Ｎｅｍｏｕｒｓ  ａｎｄ  ＣＯ．）（デラウェア州ウィルミントン（Ｗｉｌｍｉｎｇｔｏｎ，Ｄｅｌａｗａｒｅ））から市販されている。
【００５２】
ポリマー弗素化界面活性剤も本発明において用いることが可能である。本発明において用いてもよいポリマー弗素化界面活性剤の例は、米国特許第３，７８７，３５１号明細書（オルソン（Ｏｌｓｏｎ））、米国特許第４，６６８，４０６号明細書（チャン（Ｃｈａｎｇ））および国際公開第０１／３０８７３号パンフレットにおいて見られる。
【００５３】
用いてもよいポリマー弗素化界面活性剤の例には、ランダムコポリマー弗素化界面活性剤が挙げられる。ランダムコポリマー弗素化界面活性剤の例には構造：
【化２】
2007509194.tif 000003
（ａ：ｂ：ｃのモル比は約３０：約１：約３２であり、界面活性剤の分子量は約１，０００〜約４，０００グラム／モルである）
および
【化３】
2007509194.tif 000004
（ａ’：ｂ’：ｃ’のモル比は約３：約３：約１であり、界面活性剤の分子量は約５，０００〜約４０，０００グラム／モルである）
が挙げられる。
【００５４】
弗素化界面活性剤は、希釈性非水性コンセントレートの一般には約５０重量％以下、好ましくは約３０重量％以下、最も好ましくは約１５重量％以下の量で希釈性非水性コンセントレート中に含まれる。
【００５５】
任意の添加剤
希釈性非水性コンセントレートは１種以上の任意の添加剤も含んでよい。
【００５６】
任意の添加剤の幾つかの例は、一旦希釈性コンセントレートが希釈され基材上に被覆されると、希釈性コンセントレートの硬化および／または架橋を助けるための触媒である。硬化用添加剤は、硬化を促進するために必要な時に添加してもよい。こうした硬化用添加剤は酸前駆体の形態をとってもよく、それは熱、紫外線、可視光線、電子ビーム照射またはマイクロ波照射にさらされると酸を放出する。酸前駆体には、例えば、アルカンスルホン酸またはフルオロアルカンスルホン酸のスルホニウム塩およびヨードニウム塩ならびにアルキルエステルが挙げられ、米国特許第６，２０４，３５０号明細書（リュー（Ｌｉｕ）ら）に記載されている。
【００５７】
パーフルオロカルボン酸、アルキルスルホン酸、アリールスルホン酸、パーフルオロアルキルスルホン酸およびパーフルオロアルキルスルホンイミドなどの酸のアンモニウム塩などの幾つかの添加剤は界面活性剤として機能するのと同様に、潜伏性硬化用添加剤または熱活性化硬化用添加剤として機能することが可能である。従って、希釈性非水性コンセントレートは、これらの二重機能界面活性剤の一種を含んでもよく、別個の触媒を必要としない場合がある。
【００５８】
他の可能な任意の添加剤には、炭化水素界面活性剤、シリコーン界面活性剤、抗菌剤、ＵＶ吸収剤、炭化水素シラン、およびシリカまたはチタニアなどの無機材料のミクロ粒子またはナノ粒子が挙げられるが、それらに限定されない。
【００５９】
任意の添加剤または複数の添加剤は、希釈性非水性コンセントレートの約５０重量％以下、より好ましくは約５重量％以下の量で希釈性非水性コンセントレート中に含めてもよい。
【００６０】
希釈性非水性コンセントレートは、当業界で知られている方式で、いかなる順序でも成分を組み合わせることにより調製してもよい。
【００６１】
希釈性非水性コンセントレートが原料を混合した直後に均質でない場合、コンセントレートは時間が経過した後に均質になってもよい。しかし、均質性を促進するために、希釈性非水性コンセントレートを加熱してもよい。
【００６２】
製造などを容易にするため、希釈性非水性コンセントレートは典型的には使用の直前に希釈媒体で希釈される（または水性希釈液組成物が典型的に調製される）。
【００６３】
強酸（すなわち、スルホン酸、鉱酸、燐酸および過弗素化酸）などの特定の化学的機能性および弗化物イオンなどの化学種の存在は、それらが対応する水性希釈液および／または希釈性非水性コンセントレート自体の不安定性につながる場合、本発明の希釈性非水性コンセントレート中で好ましくは避けられる。
【００６４】
水性希釈液
本発明のもう１つの実施形態は水性希釈液であり、それは、水または水と有機共溶媒を含む水性溶媒混合物を含む希釈媒体（上述したもの）と少なくとも１種の弗素化アルコキシシランのＲf1基が−（ＣnＦ2n）−、−（ＣnＦ2nＯ）−、−（ＣＦ（Ｚ））−、−（ＣＦ（Ｚ）Ｏ）−、−（ＣＦ（Ｚ）ＣnＦ2nＯ）−、−（ＣnＦ2nＣＦ（Ｚ）Ｏ）−およびそれらの組み合わせからなる群から選択された過弗素化反復単位を含む一官能性および／または二官能性のパーフルオロポリエーテルを独立して含むことを条件として上述した希釈性非水性コンセントレートとを含む。これらの反復単位において、Ｚは弗素原子、パーフルオロアルキル基、酸素置換パーフルオロアルキル基、パーフルオロアルコキシ基または酸素置換パーフルオロアルコキシ基であり、それらのすべては直鎖、分枝または環式であることが可能であり、好ましくは、約１〜約９個の炭素原子および０〜約４個の酸素原子を有する。これらの反復単位から作られた高分子部分を含むパーフルオロポリエーテルの例は、米国特許第６，２７７，４８５号明細書（インビー（Ｉｎｖｉｅ）ら）において開示されている。一官能性パーフルオロポリエーテル基に関して、末端基は（ＣnＦ2n+1）−、（ＣnＦ2n+1Ｏ）−または（Ｘ’ＣnＦ2nＯ）−であることが可能であり、式中、Ｘ’は例えばＨ、ＣｌまたはＢｒである。好ましくは、これらの末端基は過弗素化されている。これらの反復単位または末端基において、ｎは１〜６、好ましくは１〜３である。
【００６５】
水性希釈液は（上述したような）任意の添加剤も含んでよい。幾つかの例証的な任意の添加剤は上で記載されている。水性希釈溶液の任意の添加剤は希釈性非水性コンセントレート中の添加剤に加えて存在してもよい。希釈性非水性コンセントレートに関して上で論じたように、水性希釈液の安定性に悪影響を及ぼす添加剤は好ましくは避けられる。これらには、強酸性化学種および弗化物イオンを挙げることが可能である。水性希釈液のｐＨは、約２〜約１１、最も好ましくは約４〜約８の範囲内である。
【００６６】
水性希釈液は、最初に希釈性非水性コンセントレートの成分を組み合わせ、次に、水または水性溶媒混合物である希釈媒体に希釈性非水性コンセントレートを後で添加することにより調製してもよい。しかし、水性希釈液は、好ましくは希釈性非水性コンセントレートに希釈媒体を添加することにより調製される。
【００６７】
典型的には水性希釈液中にある希釈性非水性コンセントレートの量は、水性希釈液の約０．０５重量％〜約１０重量％、好ましくは約０．１重量％〜約２重量％である。
【００６８】
水性希釈液は透明溶液であってもよく、多少曇った溶液であってもよい。
【００６９】
水性希釈液への任意の添加剤または複数の添加剤は、希釈性非水性コンセントレートが希釈された後に添加してもよい。１つの好ましい任意の添加剤は上述したような硬化用添加剤であり、それは水性希釈液の約３重量％以下の量で水性希釈液に添加してもよい。
【００７０】
水性希釈液は、一般に、撥水・撥油性である被膜を製造するのに十分な量で基材に被着させる。この被膜は、極端に薄い、例えば厚さ１〜２ナノメートルであることが可能である。但し、実際には、被膜はより厚く、例えば厚さ約５０ナノメートル以下であってもよい。
【００７１】
本発明の水性希釈液は基材上に有利にうまく広がって、全体表面にわたって均一な特性を達成する。更に、水性希釈液は揮発性有機化合物（ＶＯＣ）の使用を最少化または排除し、よって汚染ならびに潜在的に有害で可燃性であることが多い溶媒蒸気への暴露を減らす。
【００７２】
方法
本発明は、基材を処理する方法であって、上で論じたような本発明の水性希釈液を前記基材に被着させて処理された基材を形成する工程を含む方法も提供する。
【００７３】
本発明の水性希釈液で特に効果的な方法で処理することができる適する基材には、珪質基材上に存在する−ＯＨ基などの官能基であって、シランと反応できる官能基を好ましくは有する硬表面を有する基材が挙げられる。好ましくは、基材の表面のこうした反応性は、−ＯＨなどの活性水素原子を有する官能基によって提供される。こうした活性水素原子が存在しない時、基材は、最初に酸素を含むプラズマ内またはコロナ雰囲気内で処理して、基材を弗素化アルコキシシランに対して反応性にしてもよい。
【００７４】
基材の処理は、処理された表面の撥油・撥油性のゆえに処理された表面を固形物に関してより保持しなくし、より容易に清浄化できるようにする。これらの望ましい特性は、処理された表面の高度の耐久性のゆえに長い暴露または使用および繰り返し清浄化にもかかわらず維持される。
【００７５】
好ましくは、基材は、最適特性、特に耐久性を得るために本発明の水性希釈液を被着させる前に清浄化される。すなわち、被覆しようとする基材の表面は、被覆する前に有機汚染物が好ましくは実質的にない。清浄化技術は基材のタイプに応じて異なり、例えば、アセトンまたはエタノールなどの有機溶媒による溶媒洗浄工程または空気プラズマまたはＵＶ／オゾンなどの反応性気相処理に供する工程を含む。
【００７６】
有用な基材には、テキスタイル、アパレル、皮革、紙、カードボード、カーペット、セラミック、艶出しセラミック、磁器、板ガラス、中空ガラス、金属（アルミニウム、鉄、ステンレススチールおよび銅など）、金属酸化物、天然石および人工石、熱可塑性材料（ポリ（メタ）アクリレート、ポリカーボネート、ビニル、ポリスチレン、スチレン／アクリロニトリルコポリマーなどのスチレンコポリマーおよびポリエチレンテレフタレートなどのポリエステルなど）、ペイント（アクリル樹脂に基づくペイントなど）、粉末塗料（ポリウレタン、エポキシまたは混成粉末塗料など）および木材が挙げられるが、それらに限定されない。
【００７７】
好ましい基材には、金属、およびセラミック、艶出しセラミック、ガラス、コンクリート、モルタル、グラウトならびに天然石および人工石を含む珪質基材が挙げられる。特に好ましい基材には、艶出しセラミックおよびガラスが挙げられる。少なくとも１つの基材を有する種々の物品を本発明の水性希釈液で効果的に処理して、基材上に撥水・撥油被膜を提供することが可能である。例には、艶出しセラミックタイル、エナメルのバスタブおよびトイレット、ガラスシャワーパネル、建築ガラス、車両の種々の部品（ミラーまたはウィンドスクリーンなど）および艶出しセラミックまたはエナメル陶器材料が挙げられる。
【００７８】
もう１つの特に好ましい基材は、上に反射防止（ＡＲ）膜を有する基材である。ガラスまたはプラスチック製の基材上に金属酸化物薄膜の真空スパッタリングによって調製された反射防止（ＡＲ）膜は電子装置の表示装置中で特に有用である。こうした金属酸化物膜は比較的多孔質であり、比較的粗い輪郭を形成する粒子のクラスターからなる。ＡＲ膜はグレアおよび反射を減らすのを助ける。ＡＲ膜が導電性である時、ＡＲ膜は静電放電および電磁エミッションを減らすのも助ける。従って、ＡＲ膜のための主たる用途は、コンピュータモニタなどの表示装置の可読性を改善するためにコントラスト強化および反射防止特性を提供することである。ＡＲ膜は米国特許第５，８５１，６７４号明細書（ペレリート（Ｐｅｌｌｅｒｉｔｅ）ら）に記載されている。
【００７９】
スパッター金属酸化物反射防止膜は一般に耐久性で均一である。それらの膜の光学的特性は制御可能でもあり、それは膜を非常に望ましくする。それらの膜は、非常に高い表面エネルギーおよび屈折率も有する。しかし、スパッター金属酸化物表面の高い表面エネルギーは、その表面を有機不純物（皮膚の油など）によって汚染しがちにする。表面汚染物の存在は金属酸化物被膜の反射防止特性の主要な劣化をもたらす。更に、高い屈折率のゆえに、表面汚染はエンドユーザーに対して非常に目立つことになる。本発明の方法は、比較的耐久性で、より耐汚染性であり、反射防止膜自体より清浄化するのが容易である反射防止膜上の保護被膜を見込んでいる。
【００８０】
好ましくは、反射防止膜上の水性希釈液の乾燥被膜の全体的な被膜厚さは（典型的には約１．５ナノメートル（ｎｍ）厚さより厚い）単一層より厚い。すなわち、水性希釈溶液からの被膜は、反射防止物品に関する汚染防止目的のために好ましくは少なくとも厚さ約２．０ｎｍ、より好ましくは厚さ少なくとも約３．０ｎｍである。それは、厚さ約１０ｎｍ未満、より好ましくは厚さ約５．０ｎｍ未満である。水性希釈液からの被膜は、典型的には、反射防止膜の反射防止特性を実質的に変えない量で存在する。
【００８１】
基材に水性希釈液を被着させる方法には、スプレー法、スピン法、デップ法、フロー法およびロールコート法などが挙げられるが、それらに限定されない。水性希釈液の塗布のために好ましい被覆方法にはスプレー塗布が挙げられる。噴霧は、ストリームまたは噴霧ミストの形を取った加圧水性希釈液を適するジェット、ノズルまたはオリフィスに基材表面上に向け通すことにより行ってもよい。
【００８２】
被覆しようとする基材は、室温（典型的には約２０℃〜約２５℃）で水性希釈液に接触させることが可能である。あるいは、水性希釈液を例えば６０℃〜１５０℃の間の温度で予熱されている基材に被着させることが可能である。これは、例えばセラミックタイルを製造ラインの終わりに焼成炉直後に処理することが可能である工業生産のために特に興味深い。塗布後、処理された基材は、乾燥または硬化させるのに十分な時間にわたり高温で乾燥させ硬化させなければならない。
【００８３】
基材上に得られた被膜は、一般に約４０〜約３００℃の高温で硬化させてもよい。但し、高温は必要でない場合がある。硬化のための熱は、硬化のための熱を提供するのに十分な熱容量を有する基材の初期予熱を通して、または被覆された基材を被覆後に外部熱源によって加熱することを通して供給することが可能である。
【００８４】
物品
本発明のもう１つの実施形態は、（ａ）（上述したような）基材および（ｂ）（上述したような）水性希釈液を前記基材上に被着させ、前記水性希釈液を乾燥させることにより得られる前記基材上の被膜を含む物品である。
【実施例】
【００８５】
本発明を以下の実施例によって更に例示するが、これらの実施例において挙げられた特定の材料および材料の量、ならびに他の条件および詳細は、本発明を不当に限定すると解釈されるべきではない。
【００８６】
【表１】
2007509194.tif 000005
【００８７】
試験方法
摩耗／擦り試験
摩耗試験は、「エリクセン（Ｅｒｉｃｈｓｅｎ）」洗浄機（ベルギー国のＤＣＩから入手できる）、３Ｍ（登録商標）「ハイパフォーマンス（ＨＩＧＨ  ＰＥＲＦＯＲＭＡＮＣＥ）」（登録商標）クロス（ミネソタ州セントポールのミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏ．，（３Ｍ）（Ｓｔ．Ｐａｕｌ，Ｍｉｎｎｅｓｏｔａ））から入手できる）およびＣＩＦ（登録商標）クリームクリーナー（フランス国のレバー・ファベルジ（Ｌｅｖｅｒ  Ｆａｂｅｒｇｅ（Ｆｒａｎｃｅ））から入手できる）を用い、４０サイクルを用いて実行した。
【００８８】
接触角の測定
処理された基材は、「オリンパス・ＴＧＨＭ（Ｏｌｙｍｐｕｓ  ＴＧＨＭ）」ゴニオメータ（フロリダ州ポンパノビーチのオリンパス（Ｏｌｙｍｐｕｓ  Ｃｏｒｐ．（Ｐｏｍｐａｎｏ  Ｂｅａｃｈ，ＦＬ））を用いて水（Ｗ）およびｎ−ヘキサデカン（Ｏ）に対する接触角について試験した。接触角は、特に指示がない限り、摩耗前（初期）および摩耗直後（摩耗）に測定した。数値は４つの測定の平均値であり、度で報告している。接触角に関する最小測定値は２０であった。２０未満の値は、液体が表面上で広がることを意味する。
【００８９】
スプレー被覆方法
第１の工程において、基材を清浄化し、アセトンで脱脂した。清浄化後、それぞれの実施例において与えられた溶媒混合物中の弗素化ポリエーテルシランを約２０ミリリットル／分（ｍｌ／分）でのスプレー塗布により基材上に被着させた。基材を被覆前に１５０℃に予熱した。被覆されたサンプルを３０分にわたり室温で、または１２０℃で強制空気炉内で乾燥させた。その後、乾燥パーパークロスを用いて過剰の製品を擦り落とした。
【００９０】
調製１
（ＣＨ3ＯＣＨ2ＣＨ2ＯＣＨ2ＣＨ2ＯＣＨ2ＣＨ2Ｏ）3−Ｓｉ−（ＣＨ2）3ＮＨＣ（Ｏ）−ＣＦ2Ｏ（ＣＦ2Ｏ）n（ＣＦ2ＣＦ2Ｏ）mＣＦ2Ｃ（Ｏ）ＮＨ（ＣＨ2）3Ｓｉ（ＯＣＨ2ＣＨ2ＯＣＨ2ＣＨ2ＯＣＨ2ＣＨ2ＯＣＨ3）3（ＰＦＰＥ  ＴＥＧ）（式中、ｎ、ｍ＝〜１０−１２）の合成
クーラー、スターラーおよび温度計が装着された５００ミリリットル（ｍｌ）三口フラスコ内にＰＦＰＥジシラン（２４．０グラム（ｇ）、０．０１モル）、ＴＥＧ（１０．４ｇ、０．０６モル）および２０ｍｌのトルエンを窒素雰囲気下で入れ、反応混合物を１２０℃に加熱し、揮発性生成物を反応混合物から蒸留した。フラスコを１４０℃で２時間にわたり、その後、窒素下で１６０℃で１時間にわたり更に加熱した。透明黄褐色粘性液ＰＦＰＥ  ＴＥＧを得た。
【００９１】
調製２〜５
調製１で略述した合成手順を用いて以下の実施例を調製した。修正を以下で注記している。
調製２において、ＭＰＥＧ３５０をＴＥＧの代わりに用いた。
調製３において、ＨＦＰＯ（４．５）シランをＰＦＰＥジシランの代わりに用いた。
調製４において、ＨＦＰＯ（９．０）をＰＦＰＥジシランの代わりに用い、ジ（エチレングリコール）モノメチルエーテルをＴＥＧの代わりに用いた。
調製５において、ＨＦＰＯ（９．０）シランをＰＦＰＥジシランの代わりに用いた。
【００９２】
調製６
スターラー、コンデンサおよび温度計が装着された５００ｍｌ三口フラスコ内にアミノプロピルトリメトキシシラン（１９．７ｇ、０．１モル、シグマ−アルドリッチ（Ｓｉｇｍａ−Ａｌｄｒｉｃｈ）から入手できる）、ＴＥＧ（５２．２ｇ、０．３モル）および２０ｇのトルエンを入れた。反応混合物を１４０℃で２時間にわたり窒素下で加熱し、トルエンを蒸留除去し、その後、１４０℃で２時間および１６０℃で１時間にわたり加熱した。黄褐色製品、ＮＨ2ＣＨ2ＣＨ2ＣＨ2Ｓｉ（ＯＣＨ2ＣＨ2ＯＣＨ2ＣＨ2ＯＣＨ2ＣＨ2ＯＣＨ3）3を得た。この混合物に９８．８ｇ（約０．０５モル）の「フォムリン（ＦＯＭＢＬＩＮ）」Ｚ−ＤＥＡＬ（登録商標）を窒素下で添加した。反応を６０℃で４時間にわたり続けた。粘性黄褐色反応製品、ＸＣ（Ｏ）ＣＦ2（ＣＦ2Ｏ）n（ＣＦ2ＣＦ2Ｏ）mＣＦ2Ｃ（Ｏ）Ｘ（式中、Ｘ＝ＮＨＣＨ2ＣＨ2ＣＨ2Ｓｉ（ＯＣＨ2ＣＨ2ＯＣＨ2ＣＨ2ＯＣＨ2ＣＨ2ＯＣＨ3）3、ｎ、ｍ＝〜１０−１２）を得た。
【００９３】
調製７
調製６と同じ合成手順を用いたが、ＨＦＰＯ（４．５）メチルエステルを「フォムリン（ＦＯＭＢＬＩＮ）」Ｚ−ＤＥＡＬ（登録商標）の代わりに用いた。
【００９４】
調製８
パーフルオロアルキルエチルトリクロロシランとしてパーフルオロオクチルエチルトリクロロシラン（ドイツ国ＡＢＣＲから入手できる）を用いて、パーフルオロオクチルエチルトリス［２−（２−メトキシエトキシ）エトキシ］シランを米国特許第５，５５０，１８４号明細書（ハリング（Ｈａｌｌｉｎｇ）ら）、実施例１（この特許は本明細書に引用して援用する）により調製した。
【００９５】
実施例１〜８
実施例１〜７において、７ｇの無水エタノールに３ｇの調製を添加することにより調製１〜７を無水エタノールに溶解させた。透明コンセントレートを得た。それは少なくとも１ヶ月にわたり安定であった。実施例８において、３ｇの調製１を７ｇのＴＥＧに溶解させた。再び、透明で安定なコンセントレートが生じ、それは１ヶ月にわたり透明なままであった。
【００９６】
比較例Ｃ１
０．１ｇのＰＦＰＥジシラン、１．５ｇの酢酸、３ｇのＤＩ水および９５．４ｇのエタノールの混合物を室温で混合することにより調製した。
【００９７】
実施例９〜１５
実施例１〜７のコンセントレート（０．３３ｇ）を５重量部のＴＥＧ、１部の酢酸および９４部の脱イオン水の混合物の９９．６７ｇ部分で希釈した。これらの配合物をビレロイ・アンド・ボッホ（Ｖｉｌｌｅｒｏｙ  ＆  Ｂｏｃｈ）（ドイツ国マトラシュ（Ｍａｔｔｌａｃｈ，Ｇｅｒｍａｎｙ））製の高温白色艶出しタイル上に１５０℃でスプレー被覆し、ペーパーワイプを用いて塗布後１分にわたり擦った。接触角は水とヘキサデカンによりＴＧＨＭゴニオメータを用いて測定した。耐摩耗性は、「エリクセン（Ｅｒｉｃｈｓｅｎ）」洗浄機でＣＩＦ（登録商標）クリームクリーナーを用いて４０サイクル後に測定した。結果を表２に記載している。
【００９８】
実施例１６
ＰＦＰＥ−ＴＥＧ（調製１、３７．５％）、「エマルシファイア（Ｅｍｕｌｓｉｆｉｅｒ）」２１８（１２．５％）およびエタノール（５０％）を含有する０．２６ｇの透明コンセントレートを酢酸（１．５ｇ）およびＤＩ水（９８．２ｇ）を含有する溶液中に希釈したことを除き、上の実施例９〜１５に記載されたように実施例１６のための材料を調製した。水性希釈液は４８時間にわたり安定であった。得られた透明溶液をセラミック衛生タイル（「スフィンクス（ＳＰＨＩＮＸ）」（登録商標）、オランダ国マーストリヒトのトレガ・インターナショナル（Ｔｒｅｇａ  Ｉｎｔｅｒｎａｔｉｏｎａｌ（Ｍａａｓｔｒｉｃｈｔ，Ｎｅｔｈｅｒｌａｎｄ））から入手できる）上にスプレー被覆した。接触角の結果を表２に示している。
【００９９】
実施例１７
実施例８のコンセントレート（０．３３ｇ）をＤＩ水（９３．４ｇ）と酢酸（１．５ｇ）の混合物に添加し、室温で混合した。約１〜２時間にわたり安定であった得られた透明溶液をセラミックタイル（「スフィンクス（ＳＰＨＩＮＸ）」（登録商標）、オランダ国マーストリヒトのトレガ・インターナショナル（Ｔｒｅｇａ  Ｉｎｔｅｒｎａｔｉｏｎａｌ（Ｍａａｓｔｒｉｃｈｔ，Ｎｅｔｈｅｒｌａｎｄ））から入手できる）上にスプレー被覆した。接触角を表２に記載している。
【０１００】
比較例Ｃ２
シラン源として調製８およびノニルフェノール−５０ＥＯの代わりに「トリトン（ＴＲＩＴＯＮ）」（登録商標）Ｘ−４０５を用いて、比較例Ｃ２を米国特許第５，５５０，１８４号明細書（ハリング（Ｈａｌｌｉｎｇ）ら）（この特許は本明細書に引用して援用する）により調製した。この配合物をビレロイ・アンド・ボッホ（Ｖｉｌｌｅｒｏｙ  ＆  Ｂｏｃｈ）製の高温白色艶出しタイル上に１５０℃でスプレー被覆し、ペーパーワイプを用いて塗布後１分にわたり擦った。接触角は水とヘキサデカンによりＴＧＨＭゴニオメータを用いて測定した。耐摩耗性は、「エリクセン（Ｅｒｉｃｈｓｅｎ）」洗浄機でＣＩＦ（登録商標）クリームクリーナーを用いて４０サイクル後に測定した。結果を表２に記載している。
【０１０１】
【表２】
2007509194.tif 000006
【国際調査報告】
2007509194.tif 000009
2007509194.tif 000010